СПОСОБ НАНЕСЕНИЯ ФТОРПОЛИМЕРНОГО ПОРОШКОВОГО ПОКРЫТИЯ В КАЧЕСТВЕ ГРУНТОВОЧНОГО СЛОЯ И ВЕРХНЕГО ПОКРЫВНОГО СЛОЯ

1. Способ образования разделительной поверхности на подложке, включающий:
нанесение на подложку грунтовочного порошка для формирования грунтовочного слоя, причем грунтовочный порошок состоит из сополимера тетрафторэтилена/перфторолефина и нерасплавляемого связующего вещества,
нанесение на грунтовочный слой порошка для наружного слоя для формирования наружного покрывного слоя, причем порошок наружного слоя состоит из сополимера тетрафторэтилена/перфторалкилвинилового эфира, и
термообработку подложки после нанесения грунтовочного порошка и порошка наружного покрывного слоя.
2. Способ по п.1, в котором используют нерасплавляемое связующее вещество, содержит полиамидимид, полибензимидазол, полиимид, жидкокристаллический полимер или любую их комбинацию.
3. Способ по п.2, в котором нерасплавляемое связующее вещество содержит полиамидимид.
4. Способ по п.1, в котором состав грунтовочного порошка включают от 35 до 90 мас.% сополимера тетрафторэтилена/перфторолефина и от 10 до 65 мас.% нерасплавляемого связующего вещества по отношению к общей массе смеси сополимера тетрафторэтилена/перфторолефина и нерасплавляемого связующего вещества.
5. Способ по п.1, в котором перфторолефин включают гексафторпропилен.
6. Способ по п.1, в котором перфторалкилвиниловый эфир содержит перфторпропилвиниловый эфир.
7. Способ по п.1, в котором в состав грунтовочного порошка дополнительно включают расплавляемое связующее вещество.
8. Способ по п.7, в котором состав расплавляемого связующего вещества включает в себя сульфон полиэфира полифениленсульфид, полиариленэфиркетон или любую их комбинацию.
9. Способ по п.7, в котором состав грунтовочного порошка включает от 10 до 55 мас.% расплавляемого связующего вещества по отношению к общей массе смеси сополимера тетрафторэтилена/перфторолефина, нерасплавляемого связующего вещества и расплавляемого связующего вещества.
10. Способ по п.1, в котором грунтовочный порошок дополнительно включает неорганический наполнитель.
11. Способ по п.10, в котором неорганический наполнитель включает в себя хлопья слюды, карбид кремния, сажу, сульфат бария, синий ультрамарин, пигмент из смеси оксидов металлов, оксид алюминия или любую их комбинацию.
12. Способ по п.11, в котором неорганический наполнитель включает в себя хлопья слюды и сульфат бария.
13. Способ по п.10, в котором состав грунтовочного порошка включает в себя от 10 до 20 мас.% неорганического наполнителя по отношению к общей массе смеси сополимера тетрафторэтилена/перфторолефина, нерасплавляемого связующего вещества и неорганического наполнителя.
14. Способ по п.1, в котором грунтовочный порошок наносят электростатическим распылением или горячим флокированием.
15. Способ по п.1, в котором порошок наружного покрытия наносят электростатическим распылением или горячим флокированием.
16. Способ по п.1, в котором материал подложки включает в себя металл, керамику, пластмассу, стекло или любую их комбинацию.
17. Способ по п.16, в котором металл подложки включает в себя сталь, высокоуглеродистую сталь, нержавеющую сталь, алюминизированную сталь, алюминий или любую их комбинацию.
18. Способ по п.1, в котором создают температуру подложки, равную температуре окружающей среды во время нанесения порошка грунтовочного слоя, порошка наружного слоя или того и другого.
19. Способ по п.1, дополнительно включающий в себя отжиг подложки после нанесения грунтовочного порошка и до нанесения порошка наружного покрывного слоя.
20. Способ по п.1, в котором толщина грунтовочного слоя не превышает 100 мкм, а толщина наружного слоя не превышает 650 мкм.
21. Разделительное покрытие на подложке, полученное согласно способу по п.1.